(57)【要約】【課題】改良された安定性及び耐光堅牢性を有する染料ベースのインクジェットインクセットを提供する。【解決手段】本願発明のインクジェットインクセットは、高耐光性シアン染料を含有するライトシアンインクを含む。当該インクセットはまた、高色度シアン染料を含有するダークシアンインクをさらに含むことができる。【選択図】なし【特許請求の範囲】
【請求項１】
インクジェットプリント用のインクジェットインクセットであって、高耐光性シアン染料から成るライトシアンインクを含有するインクジェットインクセット。
【請求項２】
前記高耐光性シアン染料が、水性媒質において１０％未満の溶解度を有する請求項１に記載のインクジェットインクセット。
【請求項３】
高色度シアン染料から成るダークシアンインクをさらに包含する請求項１に記載のインクジェットインクセット。
【請求項４】
前記ライトシアンインクの前記高耐光性シアン染料が、前記ダークシアンインクの前記高色度シアン染料とは異なる染料である請求項３に記載のインクジェットインクセット。
【請求項５】
前記高耐光性シアン染料が、前記高色度シアン染料の色度のほとんど８０％の色度を有する請求項４に記載のインクジェットインクセット。
【請求項６】
マゼンタ染料から成るマゼンタインクとイエロー染料から成るイエローインクとをさらに包含する請求項１に記載のインクジェットインクセット。
【請求項７】
前記マゼンタ、シアン及びイエローインクの各々が、約０．１〜約５ｗｔ％の染料を含有する請求項６に記載のインクジェットインクセット。
【請求項８】
前記マゼンタ、シアン及びイエローインクの各々が、約２．５〜約５ｗｔ％の染料を含有する請求項６に記載のインクジェットインクセット。
【請求項９】
前記高耐光性シアン染料が、Ｄｉｒｅｃｔ Ｂｌｕｅ １９９、Ｄｉｒｅｃｔ Ｂｌｕｅ ８６、Ａｃｉｄ Ｂｌｕｅ ４５、Ａｃｉｄ Ｂｌｕｅ１３８、Ａｃｉｄ Ｂｌｕｅ ２５１、銅フタロシアニン類、ニッケルフタロシアニン類、アントラキノン類、ジアゾチオフェン類及びそれらの化合物から成る群から選択される請求項１に記載のインクジェットインクセット。
【請求項１０】
前記アントラキノン類が、次の式
【化１】
2007191719.tif 000056
【化２】
2007191719.tif 000057
〔式中、Ｘ、Ｙ、Ｚ、Ｚ1及びＺ2は、−ＯＨ、−ＮＨ2、−ＮＨフェニル、−ＮＨＲ1、−Ｏフェニル、−ＯＲ1、
【化３】
2007191719.tif 000058
及び
【化４】
2007191719.tif 000059
から成る群から選択され、Ｒ1は、１〜２０個の炭素を有する〕で表わされる化合物から成る群から選択される請求項９に記載のインクジェットインクセット。
【請求項１１】
前記高耐光性シアン染料が、鉄、ニッケル、銅、コバルト、亜鉛、及びクロムから成る群から選択される多価遷移金属に配位された染料リガンドである請求項１に記載のインクジェットインクセット。
【請求項１２】
前記ジアゾチオフェン類が、次の式の構造
【化５】
2007191719.tif 000060
〔式中、Ｒ1、Ｒ2、及びＲ3は、−ＯＲ、−ＳＯ2Ｒ1、−ＮＲ4Ｒ5、−ＳＯ3-、及びハロゲンから成る群から選択され、且つ、Ｒ4及びＲ5は、水素、アルキル、アリール、置換アルキル及び置換アリールから成る群から選択される〕を有する請求項９に記載のインクジェットインクセット。
【請求項１３】
高耐光性シアン染料を含むライトシアンインクからなるインクをインクジェットから射出するステップを包含するインクジェット印刷する方法。
【請求項１４】
請求項１から１２の何れか１つに記載の特徴を包含する、請求項１３に記載の方法。
【発明の詳細な説明】
【技術分野】
【０００１】
本発明は、一般に、インクジェットプリンティングに関し、より詳細には、インクジェットイメージの品質を改善するための高耐光性(lightfastness)染料を有する特定のインクセットに関するものである。
【背景技術】
【０００２】
インクジェットプリンティングシステムの使用は、近年、劇的に進展した。この進展の要因は、目立ったコスト低減と相まって、プリント解像度及び総合的プリント品質の実質的改善によるものと考えてよい。今日のインクジェット方式のプリンタは、商業、業務、及び家庭用など多くの用途に関して、ほんの数年前に使用できた相当製品より完全に一桁低い費用で満足のいく印刷品質を提供している。これらの最近の成功にも関わらず、インクジェットプリント品質の改善を計る方向で、集中的な研究開発努力が続けられている。一般に、インクジェットプリントの品質は、写真及びオフセット又はグラビア印刷のような比較的費用の掛かる技術によって作り出されたものには未だ及ばない。インクジェットイメージング（例えば、画の描写）における興味の高まりは、妥当なコストで写真に近い品質のプリントイメージを作り出す必要性を招来したのである。インクジェットプリントイメージ、特に、皮膚の色調をもったイメージの品質と耐光性をそれらのコストを上げないでさらに改善するべく挑戦が今も続けられている。
【０００３】
カラーインクジェットプリンタは、通常、異なった色相の３種のインク：マゼンタ、イエロー及びシアンと、任意にブラックを使用する。インクの調整に使用される着色剤、例えば、染料の特定の組は、「一次染料セット」(ｐｒｉｍａｙｄｙｅ ｓｅｔ)と呼ばれる。カラーの範囲、例えば、二次色は、一次染料セットの種々の組合せを利用することにより生じさせることができる。リソグラフィー、染料転写及びある種の熱転写のような、印刷工程においては、良好な二次色を作り出す際に一次着色インクにそれ程要求されないようなスポットサイズを変更することが可能である。着色インクが、二元プリント装置、即ち、カラードットが有るかもしくは無いもの、例えば、サーマルインクジェットプリンタに使用される時、認識可能な二次色を呈する一次色の力は、さらに重要ですらある。
【０００４】
そのようなインクがインクジェットプリント装置に使われることになる時は、クラスト形成(crusting)、長期安定性及び材料の適合性のような諸特性も調整しなければならない。インクがサーマルインクジェットプリンタに使用されることになる場合、熱的に安定であるというさらに別の束縛（コゲーション耐性）が付け加えられることになる。
【０００５】
一般に、カラーインクジェットプリンティングにとって好結果を生むインクセットは、インクジェットペン及びプリントシステムに適合しなければならない。インクジェットインクに要求される諸性質の幾つかを挙げれば：充分なクラスト形成耐性、充分な安定性、適切な粘性、適切な表面張力、すくないカラー対カラーにじみ、速い乾燥時間、ベヒクルとの負の反応が無いこと、ベヒクル中の染料の高溶解性、消費者の安全性、低ストライクスルー、高いカラー飽和、及び充分なドット利得がある。
【０００６】
さらに、着色剤の着色特性は、プリントされたインクジェットイメージの品質に重要な役割を演ずる。カラーインクジェットインクは、普通紙上の「パイチャート(pie-chart)」又は「バーチャート(bar0-charts）」の形成における情報の描写のような商用グラフィックスをプリントできるよう設計され且つ調製されてきた。これらの用途では、インクジェットは、一般に光堅牢性（耐光性）でないところの、澄んだ、鮮明な、高い色度の(high chroma)着色剤を使う必要がある。一般的に、これらの染料は、商用グラフィックスには適しているとはいえ、特に、色調の下側部分において"真の"写真様の耐光性を実現することはできない。色度は、対象物がどれほど多くの色合いであるか即ちどれほど鮮明であるかを記述するものである。ＣＩＥのＬ*ａ*ｂ*系において、明度即ちＬ*は、低Ｌ*値が極めて暗いという状態を表す色度の良き尺度である。
【０００７】
イメージング（即ち、画の色描写）における特に有用な１つの属性は、グレイン(grain)である。グレインはドットが観察者にどのように見えるかを記述するものである。大きい、ダークの色合いの液滴が使われる場合、ドットはよく見えるようになり、従って品質は落ちる。グレインを低減する１つの技術は、ほとんど見えない液滴を生ずるようにより小さい液滴重量を使用することである。この技術にとっての落目は、比較的小さいオリフィス穴と抵抗体を必要とするために製造工程がより困難で且つ費用が掛かること及び比較的小さい穴のため信頼性の挑戦がより困難なことである。別の技術は、通常の又はダークインクの着色剤装填量(colorant loadings)５−２５％でライトマゼンタ又はシアンのような付加的"ライト"インクを使用することである。この技術によって、より大きい低着色剤装填量の液滴の使用が可能となる。このアプローチにとっての落目は、これらの"ライト"インクは、媒体上でダークインクより速く色あせるということである。この色あせは、人間の皮膚の色調のような臨界領域でしばしば起こることである。それ故、これらのライトインクに用いられる比較的耐光性の着色剤の必要性は存在するのである。
【発明の開示】
【発明が解決しようとする課題】
【０００８】
改善された諸特性を有し且つ１つの特性を改善するのに他を犠牲にしないところのインク調合の開発に研究が継続されている。このように、ペンの性能と信頼性を犠牲にすることなくインクジェットプリントの品質と耐光性をさらに改善するべく今も挑戦が続けられているのである。
【課題を解決するための手段】
【０００９】
本発明の一実施例において、本発明は、高耐光性のマゼンタ染料を含有しているライトマゼンタインクから成る、インクジェットプリント用の１組のインクジェットインクに関する。
【００１０】
別の実施例において、本発明は、高耐光性のシアン染料を含有しているライトシアンインクから成る、インクジェットプリント用の１組のインクジェットインクに関する。
【００１１】
さらに別の実施例において、本発明は、高耐光性のイエロー染料を含有しているライトイエローインクから成る、インクジェットプリント用の１組のインクジェットインクに関する。
【００１２】
さらに別の実施例において、本発明は、高耐光性のブラック染料を含有しているライトブラックインクから成る、インクジェットプリント用の１組のインクジェットインクに関する。
【００１３】
別の実施例において、本発明は、高耐光性のマゼンタ染料を含有しているライトマゼンタインクから成るインクをインクジェットにより噴射するステップを包含するインクジェットプリントの方法に関する。
【００１４】
さらに別の実施例において、本発明は、高耐光性のシアン染料を含有しているライトシアンインクから成るインクをインクジェットにより噴射するステップを包含するインクジェットプリントの方法に関する。
【００１５】
さらに別の実施例において、本発明は、高耐光性のイエロー染料を含有しているライトイエローインクから成るインクをインクジェットにより噴射するステップを包含するインクジェットプリントの方法に関する。
【００１６】
さらに別の実施例において、本発明は、高耐光性のブラック染料を含有しているライトブラックインクから成るインクをインクジェットにより噴射するステップを包含するインクジェットプリントの方法に関する。
【発明を実施するための最良の形態】
【００１７】
ここに記載された本願発明は、限定するものではないが、例えば、ヒューレット・パッカード・カンパニー（Palo Alto，California）で製作されたＨＰ ＤｅｓｋＪｅｔ（登録商標）プリンタのような、市販のインクジェットプリンタを使ってインクジェットイメージをプリントするためのインクジェットインクを対象とするものである。該インクは、一連のプリント媒体上に、特に、例えば、限定するものではないが、オフイス及びホームコンピュータに従来用いられてきたプリンタ用紙、即ち、プレーンホワイト紙（８・１／２“Ｘ１１”、重量２０ｌｂ．）上で優れた水堅牢性を示し且つ乾燥時間が短縮された写真に近い画像の生成を可能にするものである。非限定例として、ＨＰ Ｐｒｅｍｉｕｍ ＰｌｕｓＰｈｏｔｏプリンタ用紙又はその同等品のような特殊紙を用いてもよい。
【００１８】
本願発明において、高耐光性染料をライトインクに使用時、ライトインクで充分な耐光性を達成し得ることを示した。即ち、各インクカラー用に充填された少なくとも２つのインクジェット容器と、異なった染料、例えば、ライトペンに比較的高い耐光性を有する１つの染料をそしてダークペンに比較的高色度を有する１つの染料を含んでいる各ペンを潜在的に具備している与えられたカラーのライト及びダークペンとを使用して得られる。従って、本願発明の重要な一局面は、一定の色相に対して、並の又は不十分な耐光性を有する高色度染料をダークペンに使用時でも、耐光性に関してはるかに大きい堅牢性を有する完全に異なった染料をライトペンに使用できる、ということである。一般的に、この染料は、それでも、ライト又は高L*領域で充分な色度を生成することができる。これによって、不十分な耐光性を有する染料をライトペンに使用時、例えば、インクジェットカラー印刷における皮膚色調に、しばしば、起こるところの"色あせ"の問題が解決される。
【００１９】
本発明の第１の実施例において、本発明は、高耐光性のマゼンタ染料を含有しているライトマゼンタインクから成るインクジェットプリント用の１組のインクジェットインクと、該インクをインクジェットにより噴射するステップを包含するインクジェットプリントの方法とに関する。好ましい実施例では、このセットと方法は、さらに、高色度のマゼンタ染料を含むダークマゼンタインクを包含する。このセットと方法のより好ましい実施例では、ライトマゼンタインクの高耐光性マゼンタ染料は、ダークマゼンタインクの高色度マゼンタ染料とは異なった染料である。このセットと方法のさらにより好ましい実施例では、高耐光性マゼンタ染料は、高色度マゼンタ染料の色度のほとんど８０％の色度を有する。
【００２０】
上述のセットと方法の別の好ましい実施例では、インクジェットインクのセットは、さらに、シアン染料から成るシアンインクと；イエロー染料から成るイエローインクを含む。
【００２１】
このセットと方法のより好ましい実施例では、マゼンタ、シアン及びイエローインクの各々は、約０．１〜約５ｗｔ％（重量％）の染料を含み；そしてさらにより好ましい実施例では、マゼンタ、シアン及びイエローインクの各々は、約２．５〜約５ｗｔ％の染料を含む。
【００２２】
上述のセットと方法のさらに別の好ましい実施例では、高耐光性マゼンタ染料は、アントラキノン、アゾ染料類、及びペリレン類から成る群から選択される。このセットと方法のより好ましい実施例では、アントラキノン類は、下式から成る群から選択される構造をもっている。
【００２３】
【化１】
2007191719.tif 000002
【００２４】
【化２】
2007191719.tif 000003
【００２５】
化１及び化２の式中において、Ｘ、Ｙ、Ｚ、Ｚ1及びＺ2は、水素、−ＯＨ、−ＮＨ2、−ＮＨフェニル、−ＮＨＲ1、−Ｏフェニル、−ＯＲ1、及び−ＮＲ1Ｒ2から成る群から選択され；ここで、Ｒ1及びＲ2は、水素、アルキル、アリール、置換アルキル、及び置換アリールから成る群から選択されるものである。
【００２６】
このセットと方法の別の好ましい実施例では、アゾ染料類は、下式の構造を有する。
【００２７】
【化３】
2007191719.tif 000004
【００２８】
化３の式中において、Ｘ、Ｙ、Ｒ3、Ｒ4、Ｒ5及びＲ6は、−ＯＲ1、−ＳＯ2Ｒ1、−ＮＲ1Ｒ2、−ＳＯ3-、及びハロゲンから成る群から選択され；ここで、Ｒ1及びＲ2は、水素、アルキル、アリール、置換アルキル、及び置換アリールから成る群から選択されるものである。
【００２９】
このセットと方法の別の好ましい実施例では、アゾ染料類は、下式の構造を有する。
【００３０】
【化４】
2007191719.tif 000005
【００３１】
化４の式中において、Ｚ1、Ｚ2、及びＺ3は、−ＯＲ1、−ＳＯ2Ｒ1、−ＮＲ1Ｒ2、−ＳＯ3-、及びハロゲンから成る群から選択され；ここで、Ｒ1及びＲ2は、水素、アルキル、アリール、置換アルキル、及び置換アリールから成る群から選択され；且つＹは、鉄、ニッケル、銅、コバルト、亜鉛、及びクロムから成る群から選択される多価遷移金属である。
【００３２】
上述のセットと方法のさらに別の好ましい実施例では、アゾ染料類は、下式の構造を有するＲｅａｃｔｉｖｅ Ｒｅｄ ２３である。
【００３３】
【化５】
2007191719.tif 000006
【００３４】
このセットと方法のさらに別の好ましい実施例では、アゾ染料類は、下式から成る群から選択される構造を有する２−(オルト−ヒドロキシ−フェニルアゾ)−１−ピラゾロン類である。
【００３５】
【化６】
2007191719.tif 000007
【００３６】
【化７】
2007191719.tif 000008
【００３７】
化６、化７の式中において、Ｙは、鉄、ニッケル、銅、コバルト、亜鉛、及びクロムから成る群から選択される多価遷移金属であってよく；且つＺ1、Ｚ2、及びＺ3は、−ＯＲ1、−ＳＯ2Ｒ1、−ＮＲ1Ｒ2、−ＳＯ3-、及びハロゲンから成る群から選択されであってよく、ここで、Ｒ1及びＲ2は、水素、アルキル、アリール、置換アルキル、及び置換アリールから成る群から選択されるものである。
【００３８】
このセットと方法のさらに別の好ましい実施例では、ペリレン類は下式の構造を有する。
【００３９】
【化８】
2007191719.tif 000009
【００４０】
化８の式中において、Ｒ1及びＲ2は、水素、アルキル、アリール、置換アリール及び置換アルキルから成る群から選択され；且つ、Ｘ1、Ｘ2、Ｘ3、Ｘ4、Ｘ5及びＸ6は、水素及びスルホン酸塩から成る群から選択される。
上述のセットと方法の別の好ましい実施例では、高耐光性マゼンタ染料は、４−ヒドロキシ−３−(２'−ピリジルアゾ)−１−(スルホ置換)ナフタレンマゼンタ染料リガンドであり；そしてより好ましい実施例では、染料リガンドは、４−ヒドロキシ−３−(２'−ピリジルアゾ)−１−ナフタレンスルホン酸；４−ヒドロキシ−３−(２'−ピリジルアゾ)−１−ナフタレンスルホンアミド；Ｎ−置換−４−ヒドロキシ−３−(２'−ピリジルアゾ)−１−ナフタレンスルホンアミド；Ｎ，Ｎ'−ビス(置換)−４−ヒドロキシ−３−(２'−ピリジルアゾ)−１−ナフタレンスルホンアミド；及びそれらの混合物から成る群から選択されるものである。
【００４１】
上述のセットと方法のさらに好ましい実施例では、高耐光性マゼンタ染料は、鉄、ニッケル、銅、コバルト、亜鉛、及びクロムから成る群から選択される多価遷移金属に配位された染料リガンドである。
上述のセットと方法のさらに好ましい実施例では、高耐光性マゼンタ染料は、下式の構造を有する８−ヘテロ環式アゾ−５−ヒドロキシキノリンである。
【００４２】
【化９】
2007191719.tif 000010
【００４３】
化９の式中において、Ｍは、鉄、ニッケル、銅、コバルト、亜鉛、及びクロムから成る群から選択される多価遷移金属を表し、各Lは、独立に、中性又は陰イオンリガンドを表し、各Ｘ、Ｙ及びＺは、独立に、１−６個の炭素原子をもつ置換又は未置換アルキル基、６−１０個の炭素原子をもつ置換又は未置換アリール基、５−１０個の炭素原子をもつ置換又は未置換ヘトアリール(ｈｅｔａｒｙｌ)基、ハロゲン、シアノ基、ニトロ基、１−６個の炭素原子をもつ置換又は未置換アルコキシカルボニル基、１−６個の炭素原子をもつ置換又は未置換アルコキシ基、ヒドロキシキ、２−２０のアルキレンオキシド残基をもつポリオキシアルキレン基、カルボキシ基又はその塩、スルホ基又はその塩、ホスホ基又はその塩、カルバモイル基、１−２０個の炭素原子をもつ置換又は未置換アルキル−、アラルキル−、アリール−、ジアリール−又はジアルキル−カルバモイル基、１−２０個の炭素原子をもつ置換又は未置換アルキル−、アラルキル−、アリール−、ジアリール−又はジアルキル−アミノ基又は第四アンモニウム又はホスホニウム基を表し、Ｑは５−又は６−員ヘテロ環式環を完成するのに必要な原子を表し、ｎは、２又は３を表し、ｍは、１−３の整数を表し、各ｐ及びrは、独立に、０−３の整数を表し、ｑは、０、１又は２を表し、２つ以上のLは、一緒に連結して、上に示したものと同じか又は異なった構造の別の多歯状(polydentate)分子を任意に含んでいてよい二(ｂｉ−)又は三(ｔｒｉ)歯状リガンドを形成してよく、１つ以上のLは、Ｘ及び／又はＺと結合してよく、１つ以上のＸ、Ｙ及びＺは、それらが付着されている炭素と一緒に、独立に、環窒素を表してよく；そしてＸ、Ｙ又はＺの任意の２つは、一緒に連結して５−７員飽和又は不飽和環を形成してよい。
【００４４】
別の実施例において、本発明は、高耐光性のシアン染料を含有しているライトシアンインクから成るインクジェットプリント用の１組のインクジェットインクと、該インクをインクジェットにより噴射するステップを包含するインクジェットプリントの方法とに関する。好ましい実施例では、このセットと方法は、さらに、高色度のシアン染料を含むダークシアンインクを包含する。
【００４５】
このセットと方法のより好ましい実施例では、ライトシアンインクの高耐光性シアン染料は、ダークシアンインクの高色度シアン染料とは異なった染料である。このセットと方法のさらにより好ましい実施例では、高耐光性シアン染料は、高色度シアン染料の色度のほとんど８０％の色度を有する。
【００４６】
上述のセットと方法の別の好ましい実施例では、インクジェットインクのセットは、さらに、マゼンタ染料から成るマゼンタインクとイエロー染料から成るイエローインクを含む。
【００４７】
このセットと方法のより好ましい実施例では、マゼンタ、シアン及びイエローインクの各々は、約０．１〜約５ｗｔ％の染料を含み；そしてさらにより好ましい実施例では、マゼンタ、シアン及びイエローインクの各々は、約２．５〜５ｗｔ％の染料を含む。
【００４８】
上述のセットと方法のさらに別の実施例では、高耐光性シアン染料は、Ｄｉｒｅｃｔ Ｂｌｕｅ １９９、Ｄｉｒｅｃｔ Ｂｌｕｅ ８６、Ａｃｉｄ Ｂｌｕｅ ４５、Ａｃｉｄ Ｂｌｕｅ １３８、Ａｃｉｄ Ｂｌｕｅ ２５１、銅フタロシアニン類、ニッケルフタロシアニン類、アントラキノン類、ジアゾチオフェン類及びそれらの化合物から成る群から選択される。このセットと方法のより好ましい実施例では、アントラキノン類は、下式から成る群から選択される。
【００４９】
【化１０】
2007191719.tif 000011
【００５０】
【化１１】
2007191719.tif 000012
【００５１】
式９と式１０の式中において、Ｘ、Ｙ、Ｚ、Ｚ1及びＺ2は、−ＯＨ、−ＮＨ2、−ＮＨフェニル、−ＮＨＲ1、−Ｏフェニル、−ＯＲ1から成る群から選択され、且つ、ここで、Ｒ1は、１〜２０個の炭素を有する。
【００５２】
【化１２】
2007191719.tif 000013
【００５３】
【化１３】
2007191719.tif 000014
【００５４】
このセットと方法のより好ましい実施例では、ジアゾチオフェン類は、下式の構造を有する。
【００５５】
【化１４】
2007191719.tif 000015
【００５６】
式１４の式中において、Ｒ1、Ｒ2、及びＲ3は、−ＯＲ、−ＳＯ2Ｒ1、−ＮＲ4Ｒ5、−ＳＯ3-、及びハロゲンから成る群から選択され；且つ、Ｒ4及びＲ5は、水素、アルキル、アリール、置換アルキル及び置換アリールから成る群から選択されるものである。
【００５７】
別の実施例において、本発明は、高耐光性のイエロー染料を含有しているライトイエローインクから成るインクジェットプリント用の１組のインクジェットインクと、該インクをインクジェットにより噴射するステップを包含するインクジェット印刷の方法とに関する。好ましい実施例では、このセットと方法は、さらに、高色度のイエロー染料を含むダークイエローインクを包含する。
【００５８】
このセットと方法のより好ましい実施例では、ライトイエローインクの高耐光性イエロー染料は、ダークイエローインクの高色度イエロー染料とは異なった染料である。このセットと方法のさらにより好ましい実施例では、高耐光性イエロー染料は、高色度イエロー染料の色度のほとんど８０％の色度を有する。
【００５９】
上述のセットと方法の別の好ましい実施例では、インクジェットインクのセットは、さらに、マゼンタ染料から成るマゼンタインクと；シアン染料から成るシアンインクを含む。
【００６０】
このセットと方法のより好ましい実施例では、マゼンタ、シアン及びイエローインクの各々は、約０．１〜約５ｗｔ％の染料を含み；そしてさらにより好ましい実施例では、マゼンタ、シアン及びイエローインクの各々は、約２．５〜約５ｗｔ％の染料を含む。
【００６１】
上述のセットと方法のさらに別の実施例では、高耐光性イエロー染料は、Ｙｅｌｌｏｗ １０４、Ｄｉｒｅｃｔ Ｙｅｌｌｏｗ ４、Ｄｉｒｅｃｔ Ｙｅｌｌｏｗ ８６、Ｄｉｒｅｃｔ Ｙｅｌｌｏｗ １０９、Ｄｉｒｅｃｔ Ｙｅｌｌｏｗ １３２、ＰＪＹ Ｈ−３ＲＮＡ、Ｄｉｒｅｃｔ Ｙｅｌｌｏｗ ５０、アゾ染料、及びそれらの化合物から成る群から選択される。
【００６２】
上述のセットと方法のさらに好ましい実施例では、高耐光性イエロー染料は、鉄、ニッケル、銅、コバルト、亜鉛、及びクロムから成る群から選択される多価遷移金属に配位された染料リガンドである。
【００６３】
別の実施例において、本発明は、高耐光性のブラック染料を含有しているライトブラックインクから成るインクジェット印刷用の１組のインクジェットインクと、該インクをインクジェットにより射出するステップを包含するインクジェット印刷の方法とに関する。好ましい実施例では、このセットと方法は、さらに、高光学濃度のブラック染料を含むダークブラックインクを包含する。
【００６４】
このセットと方法のより好ましい実施例では、ライトブラックインクの高耐光性ブラック染料は、ダークブラックインクの高光学濃度ブラック染料とは異なった染料である。このセットと方法のさらにより好ましい実施例では、高耐光性ブラック染料は、高光学濃度ブラック染料のほとんど８０％の光学濃度を有する。
【００６５】
上述のセットと方法の別の好ましい実施例では、インクジェットインクのセットは、さらに、マゼンタ染料から成るマゼンタインクと；シアン染料から成るシアンインクと；イエロー染料から成るイエローインクとを含む。
【００６６】
このセットと方法のより好ましい実施例では、ブラック、マゼンタ、シアン及びイエローインクの各々は、約０．１〜約５ｗｔ％の染料を含み；そしてさらにより好ましい実施例では、ブラック、マゼンタ、シアン及びイエローインクの各々は、約２．５〜約５ｗｔ％の染料を含む。
【００６７】
上述のセットと方法のさらに別のより好ましい実施例では、高耐光性ブラック染料は、鉄、ニッケル、銅、コバルト、亜鉛、及びクロムから成る群から選択される多価遷移金属に配位された染料リガンドである。
【００６８】
このセットと方法の別のより好ましい実施例では、高耐光性ブラック染料は下式の構造を有する。
【００６９】
【化１５】
2007191719.tif 000016
【００７０】
式１５の式中において、Ｘは、−ＣＨ＝ＣＨ2及び−ＣＨ2−ＣＨ2−ＯＨから成る群から選択される。
（実施例）
実施例１
不活性化化処理(unpassivated)を施してないＲｅａｃｔｉｖｅ Ｒｅｄ ２３(ＲＲ２３)及びＭａｇｅｎｔａ ３７７ (Ｍ３７７)のプリントイメージの耐光性を、光学濃度損失パーセントを測定することにより、初期の耐光性について及びオフイスライト照射７．５カ月後に退色について測定した。結果を表１に示す。
【００７１】
【表１】
2007191719.tif 000017
【００７２】
実施例２
不活性化処理を施したＲｅａｃｔｉｖｅ Ｒｅｄ ２３ (ｐＲＲ２３)、Ｍａｇｅｎｔａ ３７７ (Ｍ３７７)及びＰｒｏｊｅｔ Ｆａｓｔ Ｍａｇｅｎｔａ２（ＰＪＦＭ２）のプリントイメージの耐光性を、ＨＰＵＶ試験機（ｎｏ ｆｉｘｅｒ）における加速屋内退色試験後の光学濃度損失％を試験することにより測定した。同サンプルを３カ月及び６カ月条件で試験した。
【００７３】
【表２】
2007191719.tif 000018
【００７４】
【表３】
2007191719.tif 000019
【００７５】
実施例３
インクジェットインクでプリントされたイメージの耐光性を測定した。プリントイメージに使用したインクジェットインクは、それぞれ、着色剤として不活性化処理を施したＲＲ２３又は不活性化処理を施したＭａｇｅｎｔａ ３７７を含むものである。イメージは、許容退色リミットとして２０％を使用し、ヒューレット・パッカード・カンパニー製のＨＰ大型フォマットＨｉｇｈ ＧｌｏｓｓＰｈｏｔｏ Ｐａｐｅｒ(Ｃ６０２６Ａ)上にプリントした。結果を表４に示す。
【００７６】
【表４】
2007191719.tif 000020
【００７７】
実施例４
３種類のマゼンタ染料の候補の１つから選択された着色剤を含むインクジェットインクを使って典型的な普通紙ホワイトプリンタ用紙上にイメージをプリントした。プリントイメージの色度を、それぞれ、Ｍ３７７、Ｐｒｏｊｅｔ Ｆａｓｔ Ｍ２及びＲＲ２３を使って測定した。結果を表５に示す。普通紙上で色彩レッドを生じさせるのに最大色度は、少なくとも６０でなければならなかった。これらの結果から、この基準により、ＲＲ２３は、普通紙上のダークインクでは許容できる性能をもたらさないことが分かる。
【００７８】
【表５】
2007191719.tif 000021
【００７９】
上述の発明は、明快化並びに理解の目的で、幾分詳細に説明されているが、方式及び詳細における様々な変更を本発明の真の範囲から逸脱することなく実行し得るということは、熟練した当業者には明らかである。
【００８０】
以上、本発明の実施例について詳述したが、以下、本発明の各実施態様の例を示す。
（実施態様１）インクジェット印刷用のインクジェットインクセットにおいて：高耐光性マゼンタ染料から成るライトマゼンタインクを含有することを特徴とするインクジェットインクセット。
（実施態様２）高耐光性マゼンタ染料が水性媒質において１０％未満の溶解度を有することを特徴とする前項１に記載のインクジェットインクセット。
（実施態様３）さらに、高色度マゼンタ染料から成るダークマゼンタインクを含有することを特徴とする前項１に記載のインクジェットインクセット。
（実施態様４）ライトマゼンタインクの高耐光性マゼンタ染料が、ダークマゼンタインクの高色度マゼンタ染料とは異なる染料であることを特徴とする前項３に記載のインクジェットインクセット。
（実施態様５）高耐光性マゼンタ染料が、高色度マゼンタ染料の色度のほとんど８０％の色度を有することを特徴とする前項４に記載のインクジェットインクセット。
（実施態様６）さらに、シアン染料から成るシアンインクとイエロー染料から成るイエローインクとを含有することを特徴とする前項１に記載のインクジェットインクセット。
（実施態様７）マゼンタ、シアン及びイエローインクの各々が、約０．１〜約５ｗｔ％の染料を含有することを特徴とする前項６に記載のインクジェットインクセット。
（実施態様８）マゼンタ、シアン及びイエローインクの各々が、約２．５〜約５ｗｔ％の染料を含有することを特徴とする前項６に記載のインクジェットインクセット。
（実施態様９）高耐光性マゼンタ染料が、アントラキノン類、アゾ染料類及びペリレン類から成る群から選択されることを特徴とする前項１に記載のインクジェットインクセット。
（実施態様１０）アントラキノン類は、以下の構造式で表わされるか化合物を含む群より選択されることを特徴とする前項９のインクジェットインクセット。
【００８１】
【化１６】
2007191719.tif 000022
【００８２】
【化１７】
2007191719.tif 000023
【００８３】
【化１８】
2007191719.tif 000024
【００８４】
【化１９】
2007191719.tif 000025
【００８５】
ここで、X、Ｙ、Ｚ、Ｚ1及びＺ2は、−ＯＨ、−ＮＨ2、−ＮＨフェニル、−ＮＨＲ1、−Ｏフェニル、−ＯＲ1から成る群から選択され、Ｒ1は、１〜２０個の炭素を有するものである。
（実施態様１１）アゾ染料類は、以下の構造を有することを特徴とする前項９に記載のインクジェットインクセット。
【００８６】
【化２０】
2007191719.tif 000026
【００８７】
ここで、Ｚ1、Ｚ2、及びＺ3は、−ＯＲ1、−ＳＯ2Ｒ1、−ＮＲ1Ｒ2、−ＳＯ3-、及びハロゲンから成る群から選択され、且つＲ1及びＲ2は、水素、アルキル、アリール、置換アルキル、及び置換アリールから成る群から選択され、且つＹは、鉄、ニッケル、銅、コバルト、亜鉛、及びクロムから成る群から選択される多価遷移金属である。
（実施態様１２）アゾ染料類は、以下の構造を有するＲｅａｃｔｉｖｅ Ｒｅｄ２３であることを特徴とする前項１１に記載のインクジェットインクセット。
【００８８】
【化２１】
2007191719.tif 000027
【００８９】
（実施態様１３）アゾ染料類は、次の式の構造を有することを特徴とする請求項９に記載のインクジェットインクセット
【００９０】
【化２２】
2007191719.tif 000028
【００９１】
ここで、Ｘ、Ｙ、Ｒ3、Ｒ4、Ｒ5及びＲ6は、−ＯＲ1、−ＳＯ2Ｒ1−ＮＲ1Ｒ2、−ＳＯ3-、及びハロゲンから成る群から選択され；且つＲ1及びＲ2は、水素、アルキル、アリール、置換アルキル、及び置換アリールから成る群から選択される。
（実施態様１４）アゾ染料類は、以下の構造を有する化合物から成る群から選択された２−(オルト−ヒドロキシ−フェニルアゾ)−１−ピラゾロン類であることを特徴とする請求項９に記載のインクジェットインクセット。
【００９２】
【化２３】
2007191719.tif 000029
【００９３】
【化２４】
2007191719.tif 000030
【００９４】
ここで、Ｙは、鉄、ニッケル、銅、コバルト、亜鉛、及びクロムから成る群から選択される多価遷移金属であり、且つＺ1、Ｚ2、及びＺ3は、−ＯＲ1、−ＳＯ2Ｒ1、−ＮＲ1Ｒ2、−ＳＯ3-、及びハロゲンから成る群から選択され、且つＲ1及びＲ2は、水素、アルキル、アリール、置換アルキル、及び置換アリールから成る群から選択される。
（実施態様１５）ペリレン類は、次の式の構造を有することを特徴とする前項９に記載のインクジェットインクセット。
【００９５】
【化２５】
2007191719.tif 000031
【００９６】
ここで、Ｒ1及びＲ2は、水素、アルキル、アリール、置換アリール及び置換アルキルから成る群から選択され、且つ、Ｘ1、Ｘ2、Ｘ3、Ｘ4、Ｘ5及びＸ6は、水素及びスルホン酸塩から成る群から選択される。
（実施態様１６）高耐光性マゼンタ染料は、４−ヒドロキシ−３−(２'−ピリジルアゾ)−１−(スルホ置換)ナフタレンマゼンタ染料リガンドであることを特徴とする請求項１に記載のインクジェットインクセット。
（実施態様１７）染料リガンドは、４−ヒドロキシ−３−(２'−ピリジルアゾ)−１−ナフタレンスルホン酸；４−ヒドロキシ−３−(２'−ピリジルアゾ)−１−ナフタレンスルホンアミド；Ｎ−置換−４−ヒドロキシ−３−(２'−ピリジルアゾ)−１−ナフタレンスルホンアミド；Ｎ，Ｎ'−ビス(置換)−４−ヒドロキシ−３−(２'−ピリジルアゾ)−１−ナフタレンスルホンアミド；及びそれらの混合物から成る群から選択されることを特徴とする前項１６に記載のインクジェットインクセット。
（実施態様１８）高耐光性マゼンタ染料は、鉄、ニッケル、銅、コバルト、亜鉛、及びクロムから成る群から選択される多価遷移金属に配位された染料リガンドであることを特徴とする前項１に記載のインクジェットインクセット。
（実施態様１９）高耐光性マゼンタ染料は、次の式の構造を有する８−ヘテロ環式アゾ−５−ヒドロキシキノリンであることを特徴とする請求項１に記載のインクジェットインクセット。
【００９７】
【化２６】
2007191719.tif 000032
【００９８】
ここで、Ｍは、鉄、ニッケル、銅、コバルト、亜鉛、及びクロムから成る群から選択される多価遷移金属を表し、各Lは、独立に、中性又は陰イオンリガンドを表し、各Ｘ、Ｙ及びＺは、独立に、１−６個の炭素原子をもつ置換又は未置換アルキル基、６−１０個の炭素原子をもつ置換又は未置換アリール基、５−１０個の炭素原子をもつ置換又は未置換ヘトアリール(ｈｅｔａｒｙｌ)基、ハロゲン、シアノ基、ニトロ基、１−６個の炭素原子をもつ置換又は未置換アルコキシカルボニル基、１−６個の炭素原子をもつ置換又は未置換アルコキシ基、ヒドロキシキ、２−２０のアルキレンオキシド残基をもつポリオキシアルキレン基、カルボキシ基又はその塩、スルホ基又はその塩、ホスホ基又はその塩、カルバモイル基、１−２０個の炭素原子をもつ置換又は未置換アルキル−、アラルキル−、アリール−、ジアリール−又はジアルキル−カルバモイル基、１−２０個の炭素原子をもつ置換又は未置換アルキル−、アラルキル−、アリール−、ジアリール−又はジアルキル−アミノ基又は第四アンモニウム又はホスホニウム基を表し、Ｑは、５−又は６−員ヘテロ環式環を完成するのに必要な原子を表し、ｎは、２又は３を表し、ｍは、１−３の整数を表し、各ｐ及びrは、独立に、０−３の整数を表し、ｑは、０、１又は２を表し、２つ以上のLは、一緒に連結して、上に示したものと同じか又は異なった構造の別の多歯状(ｐｏｌｙｄｅｎｔａｔｅ)分子を任意に含んでいてよい二(ｂｉ−)又は三(ｔｒｉ)歯状リガンドを形成し、１つ以上のLは、Ｘ及び／又はＺと結合され、１つ以上のＸ、Ｙ及びＺは、それらが付着されている炭素と一緒に、独立に、環窒素を表してよく、そして、Ｘ、Ｙ又はＺの任意の２つは、一緒に連結して５−７員飽和又は不飽和環を形成する。
（実施態様２０）インクジェットプリント用のインクジェットインクセットにおいて、高耐光性シアン染料から成るライトシアンインクを含有することを特徴とするインクジェットインクセット。
（実施態様２１）高耐光性シアン染料が水性媒質において１０％未満の溶解度を有することを特徴とする前項２０に記載のインクジェットインクセット。
（実施態様２２）さらに、高色度シアン染料から成るダークシアンインクを含有することを特徴とする前項２０に記載のインクジェットインクセット。
（実施態様２３）ライトシアンインクの高耐光性シアン染料が、ダークシアンインクの高色度シアン染料とは異なる染料であることを特徴とする前項２２に記載のインクジェットインクセット。
（実施態様２４）高耐光性シアン染料が、高色度シアン染料の色度のほとんど８０％の色度を有することを特徴とする前項２３に記載のインクジェットインクセット。
（実施態様２５）さらに、マゼンタ染料から成るマゼンタインクとイエロー染料から成るイエローインクとを含有することを特徴とする前項２０に記載のインクジェットインクセット。
（実施態様２６）マゼンタ、シアン及びイエローインクの各々が、約０．１〜約５ｗｔ％の染料を含有することを特徴とする前項２５に記載のインクジェットインクセット。
（実施態様２７）マゼンタ、シアン及びイエローインクの各々が、約２．５〜約５ｗｔ％の染料を含有することを特徴とする前項２５に記載のインクジェットインクセット。
（実施態様２８）高耐光性シアン染料は、Ｄｉｒｅｃｔ Ｂｌｕｅ １９９、Ｄｉｒｅｃｔ Ｂｌｕｅ ８６、Ａｃｉｄ Ｂｌｕｅ ４５、Ａｃｉｄ Ｂｌｕｅ１３８、Ａｃｉｄ Ｂｌｕｅ ２５１、銅フタロシアニン類、ニッケルフタロシアニン類、アントラキノン類、ジアゾチオフェン類及びそれらの化合物から成る群から選択されることを特徴とする前項２０に記載のインクジェットインクセット。
（実施態様２９）アントラキノン類は、次の式で表わされる化合物から成る群から選択されることを特徴とする前項２８に記載のインクジェットインクセット。
【００９９】
【化２７】
2007191719.tif 000033
【０１００】
【化２８】
2007191719.tif 000034
【０１０１】
【化２９】
2007191719.tif 000035
【０１０２】
【化３０】
2007191719.tif 000036
【０１０３】
ここで、Ｘ、Ｙ、Ｚ、Ｚ1及びＺ2は、−ＯＨ、−ＮＨ2、−ＮＨフェニル、−ＮＨＲ1、−Ｏフェニル、−ＯＲ1から成る群から選択され、Ｒ1は、１〜２０個の炭素を有する。
（実施態様３０）高耐光性シアン染料は、鉄、ニッケル、銅、コバルト、亜鉛、及びクロムから成る群から選択される多価遷移金属に配位された染料リガンドであることを特徴とする前項２０に記載のインクジェットインクセット。
（実施態様３１）ジアゾチオフェン類は、次の式の構造を有することを特徴とする前項２８に記載のインクジェットインクセット。
【０１０４】
【化３１】
2007191719.tif 000037
【０１０５】
ここで、Ｒ1、Ｒ2、及びＲ3は、−ＯＲ、−ＳＯ2Ｒ1、−ＮＲ4Ｒ5、−ＳＯ3-、及びハロゲンから成る群から選択され；且つ、Ｒ4及びＲ5は、水素、アルキル、アリール、置換アルキル及び置換アリールから成る群から選択される。
（実施態様３２）インクジェットプリント用のインクジェットインクセットにおいて、高耐光性イエロー染料から成るライトイエローインクを含有することを特徴とするインクジェットインクセット。
（実施態様３３）高耐光性イエロー染料が水性媒質において１０％未満の溶解度を有することを特徴とする前項３２に記載のインクジェットインクセット。
（実施態様３４）さらに、高色度イエロー染料から成るダークイエローインクを含有することを特徴とする前項３２に記載のインクジェットインクセット。
（実施態様３５）ライトイエローインクの高耐光性イエロー染料が、ダークイエローインクの高色度イエロー染料とは異なる染料であることを特徴とする前項３４に記載のインクジェットインクセット。
（実施態様３６）高耐光性イエロー染料が、高色度イエロー染料の色度のほとんど８０％の色度を有することを特徴とする前項３５に記載のインクジェットインクセット。
（実施態様３７）さらに、シアン染料から成るシアンインクとマゼンタ染料から成るマゼンタインクとを含有することを特徴とする前項３２に記載のインクジェットインクセット。
（実施態様３８）マゼンタ、シアン及びイエローインクの各々が、約０．１〜約５ｗｔ％の染料を含有することを特徴とする前項３７に記載のインクジェットインクセット。
（実施態様３９）マゼンタ、シアン及びイエローインクの各々が、約２．５〜約５ｗｔ％の染料を含有することを特徴とする請求項３７に記載のインクジェットインクセット。
（実施態様４０）高耐光性イエロー染料は、Ｙｅｌｌｏｗ １０４、Ｄｉｒｅｃｔ Ｙｅｌｌｏｗ ４、Ｄｉｒｅｃｔ Ｙｅｌｌｏｗ ８６、Ｄｉｒｅｃｔ Ｙｅｌｌｏｗ １０９、Ｄｉｒｅｃｔ Ｙｅｌｌｏｗ １３２、PJＹ H−３ＲＮA、Ｄｉｒｅｃｔ Ｙｅｌｌｏｗ ５０、アゾ染料、及びそれらの化合物から成る群から選択されることを特徴とする前項３２に記載のインクジェットインクセット。
（実施態様４１）高耐光性イエロー染料は、鉄、ニッケル、銅、コバルト、亜鉛、及びクロムから成る群から選択される多価遷移金属に配位された染料リガンドであることを特徴とする前項３２に記載のインクジェットインクセット。
（実施態様４２）インクジェットプリント用のインクジェットインクセットにおいて、高耐光性ブラック染料から成るライトブラックインクを含有することを特徴とするインクジェットインクセット。
（実施態様４３）高耐光性ブラック染料が水性媒質において１０％未満の溶解度を有することを特徴とする前項４２に記載のインクジェットインクセット。
（実施態様４４）さらに、高光学濃度ブラック染料から成るダークブラックインクを含有することを特徴とする前項４２に記載のインクジェットインクセット。
（実施態様４５）ライトブラックインクの高耐光性ブラック染料が、ダークブラックインクの高光学濃度ブラック染料とは異なる染料であることを特徴とする前項４４に記載のインクジェットインクセット。
（実施態様４６）高耐光性ブラック染料が、高光学濃度ブラック染料のほとんど８０％の光学濃度を有することを特徴とする前項４５に記載のインクジェットインクセット。
（実施態様４７）さらに、マゼンタ染料から成るマゼンタインクとシアン染料から成るシアンインクとイエロー染料から成るイエローインクとを含有することを特徴とする前項４２に記載のインクジェットインクセット。
（実施態様４８）ブラック、マゼンタ、シアン及びイエローインクの各々が、約０．１〜約５ｗｔ％の染料を含有することを特徴とする前項４７に記載のインクジェットインクセット。
（実施態様４９）ブラック、マゼンタ、シアン及びイエローインクの各々が、約２．５〜約５ｗｔ％の染料を含有することを特徴とする前項４７に記載のインクジェットインクセット。
（実施態様５０）高耐光性ブラック染料は、鉄、ニッケル、銅、コバルト、亜鉛、及びクロムから成る群から選択される多価遷移金属に配位された染料リガンドであることを特徴とする前項４２に記載のインクジェットインクセット。
（実施態様５１）高耐光性ブラック染料は、次の構造を有することを特徴とする前項４２に記載のインクジェットインクセット。
【０１０６】
【化３２】
2007191719.tif 000038
【０１０７】
ここで、Ｘは、−ＣＨ＝ＣＨ2及び−ＣＨ2−ＣＨ2−ＯＨから成る群から選択される。
（実施態様５２）インクジェットからインクを射出するステップから成る方法において、該インクが高耐光性マゼンタ染料から成るライトマゼンタインクを含有することを特徴とするインクジェットプリントの方法。
（実施態様５３）高耐光性マゼンタ染料が水性媒質において１０％未満の溶解度を有することを特徴とする前項５２に記載のインクジェットプリントの方法。
（実施態様５４）さらに、高色度マゼンタ染料から成るダークマゼンタインクを含有することを特徴とする前項５２に記載のインクジェットプリントの方法。
（実施態様５５）ライトマゼンタインクの高耐光性マゼンタ染料が、ダークマゼンタインクの高色度マゼンタ染料とは異なる染料であることを特徴とする前項５４に記載のインクジェットプリントの方法。
（実施態様５６）高耐光性マゼンタ染料が、高色度マゼンタ染料の色度のほとんど８０％の色度を有することを特徴とする前項５５に記載のインクジェットプリントの方法。
（実施態様５７）さらに、シアン染料から成るシアンインクとイエロー染料から成るイエローインクとを含有することを特徴とする前項５２に記載の方法。
（実施態様５８）マゼンタ、シアン及びイエローインクの各々が、約０．１〜約５ｗｔ％の染料を含有することを特徴とする前項５７に記載の方法。
（実施態様５９）マゼンタ、シアン及びイエローインクの各々が、約２．５〜約５ｗｔ％の染料を含有することを特徴とする前項５７に記載の方法。
（実施態様６０）高耐光性マゼンタ染料が、アントラキノン類、アゾ染料類、及びペリレン類から成る群から選択されることを特徴とする前項５２に記載の方法。
（実施態様６１）アントラキノン類は、以下の式で表わされる化合物から成る群から選択されることを特徴とする前項６０に記載の方法。
【０１０８】
【化３３】
2007191719.tif 000039
【０１０９】
【化３４】
2007191719.tif 000040
【０１１０】
【化３５】
2007191719.tif 000041
【０１１１】
【化３６】
2007191719.tif 000042
【０１１２】
ここで、Ｘ、Ｙ、Ｚ、Ｚ1及びＺ2は、−ＯＨ、−ＮＨ2、−ＮＨフェニル、−ＮＨＲ1、−Ｏフェニル、−ＯＲ1から成る群から選択され、Ｒ1は、１〜２０個の炭素を有する。
（実施態様６２）アゾ染料類は、次の式の構造を有することを特徴とする前項６０に記載のインクジェットプリントの方法。
【０１１３】
【化３７】
2007191719.tif 000043
【０１１４】
ここで、Ｚ1、Ｚ2、及びＺ3は、−ＯＲ1、−ＳＯ2Ｒ1、−ＮＲ1Ｒ2、−ＳＯ3-、及びハロゲンから成る群から選択され、且つＲ1及びＲ2は、水素、アルキル、アリール、置換アルキル、及び置換アリールから成る群から選択され；且つＹは、鉄、ニッケル、銅、コバルト、亜鉛、及びクロムから成る群から選択される多価遷移金属である。
（実施態様６３）アゾ染料類は、次の式の構造を有するＲｅａｃｔｉｖｅ Ｒｅｄ ２３であることを特徴とする前請６２に記載のインクジェットプリントの方法。
【０１１５】
【化３８】
2007191719.tif 000044
【０１１６】
（実施態様６４）アゾ染料類は、次の構造を有することを特徴とする前項６０に記載のインクジェットプリントの方法
【０１１７】
【化３９】
2007191719.tif 000045
【０１１８】
ここで、Ｘ、Ｙ、Ｒ3、Ｒ4、Ｒ5及びＲ6は、−ＯＲ1、−ＳＯ2Ｒ1、−ＮＲ1Ｒ2、−ＳＯ3-、及びハロゲンから成る群から選択され；且つＲ1及びＲ2は、水素、アルキル、アリール、置換アルキル、及び置換アリールから成る群から選択される。
（実施態様６５）アゾ染料類は、次の式で表わされる化合物から成る群から選択された２−(オルト−ヒドロキシ−フェニルアゾ)−１−ピラゾロン類であることを特徴とする前項６０に記載の方法。
【０１１９】
【化４０】
2007191719.tif 000046
【０１２０】
【化４１】
2007191719.tif 000047
【０１２１】
ここで、Ｙは、鉄、ニッケル、銅、コバルト、亜鉛、及びクロムから成る群から選択される多価遷移金属であり、且つＺ1、Ｚ2、及びＺ3は、−ＯＲ1、−ＳＯ2Ｒ1、−ＮＲ1Ｒ2、−ＳＯ3-、及びハロゲンから成る群から選択され、且つＲ1及びＲ2は、水素、アルキル、アリール、置換アルキル、及び置換アリールから成る群から選択される。
（実施態様６６）ペリレン類は、次の式の構造を有することを特徴とする前項６０に記載のインクジェットプリントの方法。
【０１２２】
【化４２】
2007191719.tif 000048
【０１２３】
ここで、Ｒ1及びＲ2は、水素、アルキル、アリール、置換アリール及び置換アルキルから成る群から選択され、Ｘ1、Ｘ2、Ｘ3、Ｘ4、Ｘ5及びＸ6は、水素及びスルホン酸塩から成る群から選択される。
（実施態様６７）高耐光性マゼンタ染料は、４−ヒドロキシ−３−(２'−ピリジルアゾ)−１−(スルホ置換)ナフタレンマゼンタ染料リガンドであることを特徴とする前５９に記載の方法。
（実施態様６８）染料リガンドは、４−ヒドロキシ−３−(２'−ピリジルアゾ)−１−ナフタレンスルホン酸；４−ヒドロキシ−３−(２'−ピリジルアゾ)−１−ナフタレンスルホンアミド；Ｎ−置換−４−ヒドロキシ−３−(２'−ピリジルアゾ)−１−ナフタレンスルホンアミド；Ｎ，Ｎ'−ビス(置換)−４−ヒドロキシ−３−(２'−ピリジルアゾ)−１−ナフタレンスルホンアミド；及びそれらの混合物から成る群から選択されることを特徴とする前項６７に記載の方法。
（実施態様６９）高耐光性マゼンタ染料は、鉄、ニッケル、銅、コバルト、亜鉛、及びクロムから成る群から選択される多価遷移金属に配位された染料リガンドであることを特徴とする前項５２に記載のインクジェット印刷の方法。
（実施態様７０）高耐光性マゼンタ染料は、次の式の構造を有する８−ヘテロ環式アゾ−５−ヒドロキシキノリンであることを特徴とする前項４８に記載のインクジェットプリントの方法
【０１２４】
【化４３】
2007191719.tif 000049
【０１２５】
ここで、Ｍは、鉄、ニッケル、銅、コバルト、亜鉛、及びクロムから成る群から選択される多価遷移金属を表し、各Lは、独立に、中性又は陰イオンリガンドを表し、各Ｘ、Ｙ及びＺは、独立に、１−６個の炭素原子をもつ置換又は未置換アルキル基、６−１０個の炭素原子をもつ置換又は未置換アリール基、５−１０個の炭素原子をもつ置換又は未置換ヘトアリール(ｈｅｔａｒｙｌ)基、ハロゲン、シアノ基、ニトロ基、１−６個の炭素原子をもつ置換又は未置換アルコキシカルボニル基、１−６個の炭素原子をもつ置換又は未置換アルコキシ基、ヒドロキシキ、２−２０のアルキレンオキシド残基をもつポリオキシアルキレン基、カルボキシ基又はその塩、スルホ基又はその塩、ホスホ基又はその塩、カルバモイル基、１−２０個の炭素原子をもつ置換又は未置換アルキル−、アラルキル−、アリール−、ジアリール−又はジアルキル−カルバモイル基、１−２０個の炭素原子をもつ置換又は未置換アルキル−、アラルキル−、アリール−、ジアリール−又はジアルキル−アミノ基又は第四アンモニウム又はホスホニウム基を表し、Ｑは、５−又は６−員ヘテロ環式環を完成するのに必要な原子を表し、ｎは、２又は３を表し、ｍは、１−３の整数を表し、各ｐ及びrは、独立に、０−３の整数を表し、ｑは、０、１又は２を表し、２つ以上のLは、一緒に連結して、上に示したものと同じか又は異なった構造の別の多歯状(ｐｏｌｙｄｅｎｔａｔｅ)分子を任意に含んでいてよい二(ｂｉ−)又は三(ｔｒｉ)歯状リガンドを形成し；１つ以上のLは、Ｘ及び／又はＺと結合され、１つ以上のＸ、Ｙ及びＺは、それらが付着されている炭素と一緒に、独立に、環窒素を表してよく、そしてＸ、Ｙ又はＺの任意の２つは、一緒に連結して５−７員飽和又は不飽和環を形成する。
（実施態様７１）インクジェットからインクを噴射するステップから成る方法において、該インクが高耐光性シアン染料から成るライトシアンインクを含有することを特徴とするインクジェットプリントの方法。
（実施態様７２）高耐光性シアン染料が水性ベヒクルにおいて１０％未満の溶解度を有することを特徴とする前項７１に記載のインクジェットプリントの方法。
（実施態様７３）さらに、高色度シアン染料から成るダークシアンインクを含有することを特徴とする前項７１に記載のインクジェットプリントの方法。
（実施態様７４）ライトシアンインクの高耐光性シアン染料が、ダークシアンインクの高色度シアン染料とは異なる染料であることを特徴とする前項７３に記載のインクジェットプリントの方法。
（実施態様７５）高耐光性シアン染料が、高色度シアン染料の色度のほとんど８０％の色度を有することを特徴とする前項７４に記載のインクジェット印刷の方法。
（実施態様７６）さらに、マゼンタ染料から成るマゼンタインクとイエロー染料から成るイエローインクとを含有することを特徴とする前項７１に記載の方法。
（実施態様７７）マゼンタ、シアン及びイエローインクの各々が、約０．１〜約５ｗｔ％の染料を含有することを特徴とする前項７６に記載の方法。
（実施態様７８）マゼンタ、シアン及びイエローインクの各々が、約２．５〜約５ｗｔ％の染料を含有することを特徴とする前項７６に記載の方法。
（実施態様７９）高耐光性シアン染料は、Ｄｉｒｅｃｔ Ｂｌｕｅ １９９、Ｄｉｒｅｃｔ Ｂｌｕｅ ８６、Ａｃｉｄ Ｂｌｕｅ ４５、Ａｃｉｄ Ｂｌｕｅ１３８、Ａｃｉｄ Ｂｌｕｅ ２５１、銅フタロシアニン類、ニッケルフタロシアニン類、アントラキノン類、ジアゾチオフェン類及びそれらの化合物から成る群から選択されることを特徴とする、前項７１に記載の方法。
（実施態様８０）アントラキノン類は、次の式で表わされる化合物から成る群から選択されることを特徴とする前項７９に記載のインクジェット印刷の方法。
【０１２６】
【化４４】
2007191719.tif 000050
【０１２７】
【化４５】
2007191719.tif 000051
【０１２８】
【化４６】
2007191719.tif 000052
【０１２９】
【化４７】
2007191719.tif 000053
【０１３０】
ここで、Ｘ、Ｙ、Ｚ、Ｚ1及びＺ2は、−ＯＨ、−ＮＨ2、−ＮＨフェニル、−ＮＨＲ1、−Ｏフェニル、−ＯＲ1から成る群から選択され、Ｒ1は、１〜２０個の炭素を有する。
（実施態様８１）高耐光性シアン染料は、鉄、ニッケル、銅、コバルト、亜鉛、及びクロムから成る群から選択される多価遷移金属に配位された染料リガンドであることを特徴とする前項７１に記載のインクジェット印刷の方法。
（実施態様８２）ジアゾチオフェン類は、次の式の構造を有することを特徴とする前項７９に記載のインクジェットプリントの方法。
【０１３１】
【化４８】
2007191719.tif 000054
【０１３２】
ここで、Ｒ1、Ｒ2、及びＲ3は、−ＯＲ、−ＳＯ2Ｒ1、−ＮＲ4Ｒ5、−ＳＯ3-、及びハロゲンから成る群から選択され；且つ、Ｒ4及びＲ5は、水素、アルキル、アリール、置換アルキル及び置換アリールから成る群から選択される。
（実施態様８３）インクジェットからインクを噴射するステップから成る方法において、該インクが高耐光性イエロー染料から成るライトイエローインクを含有することを特徴とするインクジェットプリントの方法。
（実施態様８４）高耐光性イエロー染料が水性媒質において１０％未満の溶解度を有することを特徴とする前項８３に記載のインクジェットプリントの方法。
（実施態様８５）さらに、少なくとも１つの高色度イエロー染料から成るダークイエローインクを含有することを特徴とする前項８３に記載のインクジェットプリントの方法。
（実施態様８６）ライトイエローインクの高耐光性イエロー染料が、ダークイエローインクの高色度イエロー染料とは異なる染料であることを特徴とする請求項８３に記載のインクジェットプリントの方法。
（実施態様８７）高耐光性イエロー染料が、高色度イエロー染料の色度のほとんど８０％の色度を有することを特徴とする前項８６に記載のインクジェットプリントの方法。
（実施態様８８）さらに、シアン染料から成るシアンインクとマゼンタ染料から成るマゼンタインクとを含有することを特徴とする前項８３に記載の方法。
（実施態様８９）マゼンタ、シアン及びイエローインクの各々が、約０．１〜約５ｗｔ％の染料を含有することを特徴とする前項８８に記載の方法。
（実施態様９０）マゼンタ、シアン及びイエローインクの各々が、約２．５〜約５ｗｔ％の染料を含有することを特徴とする前項８９に記載の方法。
（実施態様９１）高耐光性イエロー染料は、Ｙｅｌｌｏｗ １０４、Ｄｉｒｅｃｔ Ｙｅｌｌｏｗ ４、Ｄｉｒｅｃｔ Ｙｅｌｌｏｗ ８６、Ｄｉｒｅｃｔ Ｙｅｌｌｏｗ １０９、Ｄｉｒｅｃｔ Ｙｅｌｌｏｗ １３２、ＰＪＹ Ｈ−３ＲＮＡ、Ｄｉｒｅｃｔ Ｙｅｌｌｏｗ ５０、アゾ染料、及びそれらの化合物から成る群から選択されることを特徴とする前項８３に記載の方法。
（実施態様９２）高耐光性イエロー染料は、鉄、ニッケル、銅、コバルト、亜鉛、及びクロムから成る群から選択される多価遷移金属に配位された染料リガンドであることを特徴とする前項８３に記載の方法。
（実施態様９３）インクジェットからインクを噴射するステップから成る方法において、該インクが高耐光性ブラック染料から成るライトブラックインクを含有することを特徴とするインクジェットプリントの方法。
（実施態様９４）高耐光性ブラック染料が水性ベヒクルにおいて１０％未満の溶解度を有することを特徴とする前項９３に記載のインクジェットプリントの方法。
（実施態様９５）さらに、高光学濃度ブラック染料から成るダークブラックインクを含有することを特徴とする前項９３に記載のインクジェット印刷の方法。
（実施態様９６）ライトブラックインクの高耐光性ブラック染料が、ダークブラックインクの高光学濃度ブラック染料とは異なる染料であることを特徴とする前項９５に記載のインクジェットプリントの方法。
（実施態様９７）高耐光性ブラック染料が、高光学濃度ブラック染料のほとんど８０％の光学濃度を有することを特徴とする前項９５に記載のインクジェットプリントの方法。
（実施態様９８）さらに、マゼンタ染料から成るマゼンタインクとシアン染料から成るシアンインクとイエロー染料から成るイエローインクとを含有することを特徴とする前項９５に記載の方法。
（実施態様９９）マゼンタ、シアン及びイエローインクの各々が、約０．１〜約５ｗｔ％の染料を含有することを特徴とする前項９８に記載の方法。
（実施態様１００）マゼンタ、シアン及びイエローインクの各々が、約２．５〜約５ｗｔ％の染料を含有することを特徴とする前項９８に記載の方法。
（実施態様１０１）高耐光性ブラック染料は、鉄、ニッケル、銅、コバルト、亜鉛、及びクロムから成る群から選択される多価遷移金属に配位された染料リガンドであることを特徴とする前項９３に記載の方法。
（実施態様１０２）高耐光性ブラック染料は、次に示す構造を有することを特徴とする前項９５に記載の方法。
【０１３３】
【化４９】
2007191719.tif 000055
【０１３４】
ここで、式中：Ｘは、−ＣＨ＝ＣＨ2及び−ＣＨ2−ＣＨ2−ＯＨから成る群から選択される。